(57)【特許請求の範囲】
【請求項１】
（ａ）０．５０と０．９９５との間の開放多孔率を有する有機ポリマー発泡体製の支持層と、
（ｂ）ＩＳＯ  ９０５３規格に従って測定して、１０5Ｎ・ｓ・ｍ-4と１０6Ｎ・ｓ・ｍ-4との間の静的通気抵抗を有する、ガラス布帛で形成された表面層と、
（ｃ）支持層（ａ）と表面層（ｂ）との間の界面にあり、１７ｇ／ｍ2と６０ｇ／ｍ2との間の表面密度を有する非連続性の接着層、
とを含む、３．５ｍｍと６ｍｍとの間の全厚を有する多層構造体。
【請求項２】
前記支持層が、１０ｋｇ／ｍ3と１２０ｋｇ／ｍ3との間の密度を有することを特徴とする、請求項１に記載の多層構造体。
【請求項３】
前記支持層（ａ）が、ＩＳＯ  ９０５３規格に従って測定して、１００００Ｎ．ｓ．ｍ-4と６００００Ｎ・ｓ・ｍ-4との間の静的通気抵抗を有することを特徴とする、請求項１又は２に記載の多層構造体。
【請求項４】
前記接着層（ｃ）が、前記支持層（ａ）を形成するポリマーの軟化点よりも少なくとも１０℃低い軟化点を有するホットメルト接着剤を含むことを特徴とする、請求項１乃至３のいずれか１項に記載の多層構造体。
【請求項５】
前記接着層（ｃ）が、（ａ）層と（ｂ）層との界面全体に均等に広がる点及び／又は線のネットワークから成ることを特徴とする、請求項１乃至４のいずれか１項に記載の多層構造体。
【請求項６】
前記表面層（ｂ）が、ガラス布又はガラス不織布であることを特徴とする、請求項１乃至５のいずれか１項に記載の多層構造体。
【請求項７】
前記表面層（ｂ）が８０ｇ／ｍ2と４５０ｇ／ｍ2との間の表面密度を有することを特徴とする、請求項１乃至６のいずれか１項に記載の多層構造体。
【請求項８】
前記支持層（ａ）の前記表面層（ｂ）に接触している面と反対側の面に接着接合されている下層（ｄ）をさらに含むことを特徴とする、請求項１乃至７のいずれか１項に記載の多層構造体。
【請求項９】
前記表面層（ｂ）に塗布した塗料の上層（ｅ）をさらに含むことを特徴とする、請求項１乃至８のいずれか１項に記載の多層構造体。
【請求項１０】
４．０ｍｍと５．５ｍｍとの間の全厚を有することを特徴とする、請求項１乃至９のいずれか１項に記載の多層構造体。
【請求項１１】
部屋又は建物の１以上の内面への請求項１乃至１０のいずれか１項に記載の多層構造体の取り付けを含む、該部屋又は該建物の音響快適性の向上のための方法。
【請求項１２】
有機ポリマー発泡構造体、ホットメルト接着剤のウェブ及びガラス布帛を重ね合わせ、次いで、このように形成した少なくとも３つの層を含む構造体を少なくとも前記ホットメルト接着剤の軟化点に等しい温度まで加熱することを含むことを特徴とする、請求項１乃至１０のいずれか１項に記載の多層構造体の製造方法。
【請求項１３】
接着組成物を規則的又は不規則なパターンで有機ポリマー発泡構造体及び／又はガラス布帛に塗布し、前記ガラス布帛を前記有機ポリマー発泡構造体に接着接合させるため、前記有機ポリマー発泡構造体を前記ガラス布帛に接触させることを含むことを特徴とする、請求項１乃至１０のいずれか１項に記載の多層構造体の製造方法。
【発明の詳細な説明】
【技術分野】
【０００１】
本発明は、たとえ塗装した状態でも高い吸音能力を有する開放多孔性発泡体に接着接合したガラス布帛を含む、塗装可能な多層壁面被覆に関する。本発明は、そのような被覆の製造方法及び部屋又は建物の音響快適性を向上させるためのその用途にも関する。
【背景技術】
【０００２】
「音響快適性」の概念は、一般的な快適性の概念と同様に、比較的主観的な概念である。しかし、人の声や音楽のような音の明瞭さ、こもり音の印象を避けることができないほど短くもなく、強すぎる残留エコーを避けることができないほど長くもない残響時間、及び過度の音響パワーを持つ音が存在しないことにより良好な音響快適性を定義することが一般的に同意されている。音響快適性の質は、例えば壁及び／又は床に定着した吸音材料を使用した音の減衰に主に支配される。
【０００３】
音響快適性を防音と区別することは重要である。音が建物の壁のような障害物にぶつかった場合、入射音のエネルギーの一部分は反射し、もう一つの部分は吸収され、第三の部分は障害物により伝播される。防音の目的は音の伝播を減少させることであるのに対し、音響快適性の向上の目的は音の反射成分の減少及び最適化である。
【０００４】
音響快適性の質を評価するための２つの最も使用されているパラメーターは、残響時間及び、アルファサビーネ指数（αw）とも呼ばれる吸音係数である。アルファサビーネ指数は所定の材料により吸収された音エネルギーの、入射音エネルギーに対する比（Ｅa／Ｅi）として定義される。アルファサビーネ指数はＮＦ  ＥＮ  ＩＳＯ  ３５４規格（残響室における吸音の測定）に従って実行した拡散場の測定により求められ、ＮＦ  ＥＮ  ＩＳＯ  １１６５４規格（建物用吸収材−吸音の評価）に従って計算する。
【０００５】
ＮＦ  ＥＮ  ＩＳＯ  １１６５４規格で説明されているように、拡散場で得られる吸音係数から、性能の各種クラスが定義される。
【０００６】
一般的に、所定の多孔質構造及び化学的性質を有する吸音材料又は吸音被覆は、それが厚い場合により一層効果的に音を吸収し、換言すればそのαw指数がその厚さとともに増加する。しかし、理解しやすい理由により、必要以上の厚さを持つ壁面被覆を販売することは望ましくない。それらは大きな保管能力及び輸送能力を必要とするであろうし、一私人によるそれらの取り付けは困難であろう。過度の厚さ、例えば約１ｃｍを超える厚さは、特に一私人向けの住宅の分野において、審美的な問題も引き起こすであろう。
【０００７】
吸音壁面被覆の別の問題はそれらの表面の外観である。最良の吸音特性は、一般的に、空気を大いに透過させ、その結果音を大いに透過させる多孔質表面層を有する被覆により得られる。しかし、そのような多孔質表面層は美的観点から常に申し分のないものとは限らず、特にそれらは塗装されることを意図しておらず、それらが塗料の層で被覆された場合、それらの吸音能力は大幅に減少する。
【発明の概要】
【発明が解決しようとする課題】
【０００８】
本発明の目的は、たとえ塗装した状態であっても、ＮＦ  ＥＮ  ＩＳＯ  １１６５４規格に従った吸音被覆として、少なくともクラスＥ（αw＝０．１５〜０．２５）又はクラスＤ（αw＝０．３０〜０．５５）に分類することを可能とする吸音係数を有し、かつ厚さが塗装前において６ｍｍを超えない塗装可能な壁面被覆を提案することである。本発明の壁面被覆はこうして、良好な吸音特性と、ガラス繊維布を基礎材料とする被覆のような商用の塗装可能な壁面被覆にできるだけ近い申し分のない美的外観とを組み合わせるものである。
【０００９】
いくつかの書類が、防音多層の壁面被覆を説明している。
【００１０】
例えば、スイス国特許出願第６５０１９６号明細書は、充填材及び難燃性の成分を含む開放多孔性発泡体の支持体並びに例えばポリエステル製の布帛表面層を含む多層壁面被覆を説明している。２つの層の間に挿入されたものは孔が開いたアルミ箔であり、被覆の耐火性を向上させることを目的としている。
【００１１】
フランス国特許出願公開第２６７２９０８号明細書は、布帛の層がヒートシール性の連続的な薄膜により発泡体の支持体に接着接合され、発泡体の支持体が同様に第２のヒートシール性の連続的な薄膜により下層に接着接合されている多層壁面被覆を説明している。
【００１２】
同様に、フランス国特許出願公開第００６１３６９号明細書は、合成ポリマー布帛がポリエチレン製のヒートシール性の連続的な薄膜により開放多孔性発泡体のシートに接着接合されている壁面被覆を開示している。
【００１３】
ヨーロッパ特許出願公開第０２７１６８１号明細書は、空気を透過させる紙又は布帛の層が、スペーサー構造体、例えば布帛、孔が開いた板又はプラスチック格子に接着接合されている吸音壁面被覆を開示している。布帛で覆われたスペーサー構造体は同様に吸音多孔質構造体に接着接合される。
【００１４】
米国特許第５６８１４０８号明細書は、２つの比較的緩んだ布帛がポリエチレン薄膜により互いに接着接合されている吸音多層壁面被覆を説明している。
【００１５】
米国特許第４２８３４５７号明細書は、ガラス繊維製のニードルパンチフェルトが反応型接着剤により開放多孔性のポリウレタン発泡体に接着接合されている吸音壁面被覆を説明している。この材料は良好な吸音特性を有するものと説明されているが、これらの特性は１ｃｍと２ｃｍとの間の厚さを有する非常に厚い被覆で、かつ塗装していない状態で得られる。この被覆の表面層を形成するガラス繊維製のニードルパンチフェルトは、アクリル又はグリプタルの塗装の用途に全く適していないか、あまり適していない。
【００１６】
これらの書類は、薄くて塗装した状態であってもＮＦ  ＥＮ  ＩＳＯ  １１６５４規格に従った吸音材としての分類を可能とする０．２以上の吸音係数（αw）を有するガラス布帛を基礎材料とする被覆を開示していない。
【課題を解決するための手段】
【００１７】
出願人は、発泡体支持体に接着接合されたガラス布帛を基礎材料とする、塗装した又は塗装していない壁面被覆についての、多くの拡散場での吸音試験を経て、次の３つの傾向を明らかにすることに成功した。
【００１８】
塗装又は部屋の雰囲気に接触することになるガラス布帛は、特定の範囲内の通気を有していなければならない。通気性は、音が下層の発泡体層に入り込むことができるように十分でなければならないが、材料が塗装された状態において不満足な外観を有するであろう値を上回るべきではない。
【００１９】
ガラス布帛を発泡体支持体に貼りつける接着剤層は、その支持体の表面のすべての細孔を塞いではならず、換言すれば、表面の層を通過した音が発泡体で吸収されるように発泡体に入り込むことができる微細な領域を空いたままにしておかなければならない。しかし、接着剤の量は、ガラス布帛の発泡体支持体への良好な接着を可能とするのに十分でなければならず、そうでなければ吸音係数は減少する。
【００２０】
発泡体の開放多孔率は可能な限り高くなければならない。なぜならば、音が吸収されるのは、発泡体の壁と発泡体中の空気との界面においてだからである。この音が到達できる界面の広さが広いほど、吸音係数は良くなる。
【００２１】
こうして、出願人は上記の３つの要素（ガラス布帛の通気性、接着層の構造及び発泡体支持体の気孔率）を最適化することにより、塗装した状態で、ＮＦ  ＥＮ  ＩＳＯ  ３５４規格とＮＦ  ＥＮ  ＩＳＯ  １１６５４規格に従って測定された、０．２５以上のαw指数を持つ薄い壁面被覆を得ることが可能であることを認めた。
【００２２】
したがって、本発明の１つの対象は壁面、天井又は床用の被覆として使用することを意図した多層構造体であって、以下のものを含むものである。
（ａ）０．５０と０．９９５との間の開放多孔率を有する有機ポリマー発泡体製の支持層、
（ｂ）ＩＳＯ  ９０５３規格に従って測定して、１０5Ｎ・ｓ・ｍ-4と１０6Ｎ・ｓ・ｍ-4との間、好ましくは５×１０5Ｎ・ｓ・ｍ-4と８．５×１０5Ｎ・ｓ・ｍ-4との間、特に７×１０5Ｎ・ｓ・ｍ-4と８×１０5Ｎ・ｓ・ｍ-4との間の静的通気抵抗を有する、ガラス布帛で形成された表面層、
（ｃ）支持層（ａ）と表面層（ｂ）との界面にあり、１７ｇ／ｍ2と６０ｇ／ｍ2との間の表面密度を有する非連続性の接着層。
【発明を実施するための形態】
【００２３】
本発明においては、３つの層（ａ）、（ｂ）及び（ｃ）は互いに接触しており、言い換えれば、（ａ）層と（ｂ）層との間にいかなる他の層（例えば、アルミ箔、強化層又はスペーサー層）も存在することなく、接着層（ｃ）が表面層（ｂ）を直接発泡体支持層（ａ）に貼り付けている。
【００２４】
上記の静的通気抵抗の値は塗装していない状態で、かつ、当然発泡体に接着接合する前のガラス布帛について測定されたものである。
【００２５】
本発明の音響複合体の層（ａ）を形成する発泡体の支持体は開放多孔性を有する、換言すれば全ての細孔又はほとんど全ての細孔が互いに通じている、柔らかくしなやかな発泡体である。この開放多孔性の測定は規格の対象ではないので、支持層（ａ）の発泡体の特性を示すために使用した方法は、Ｌ．Ｌ．Ｂｅｒａｎｅｋによる論文「Ａｃｏｕｓｔｉｃ  ｉｍｐｅｄａｎｃｅ  ｏｆ  ｐｏｒｏｕｓ  ｍａｔｅｒｉａｌｓ」，Ｊ．Ａｃｏｕｓｔ．Ｓｏｃ．Ａｍ．，１３：２４８−２６０，１９４２で説明されていることに基づく。
【００２６】
支持層（ａ）に使用するフォームの開放多孔率は好ましくは０．８０と０．９７との間、特に０．８３と０．９６との間、さらに特に０．８７と０．９５との間である。
【００２７】
そのような発泡体の例として、ポリウレタンを基礎材料とする発泡体、特にポリエステルウレタン、ネオプレン（商標）、シリコーン、ポリエチレン、ＳＢＲラテックス及びメラミンを基礎材料とする発泡体を挙げることができる。
【００２８】
１つの好ましい実施形態では、使用する発泡体は再生利用により生じる発泡体粒子により形成され、かつ例えば結合剤を使用することにより、又は単純に加圧下で加熱することにより凝集した塊である。
【００２９】
支持層（ａ）は、好ましくは１０ｋｇ／ｍ3と１２０ｋｇ／ｍ3との間、特に３０ｋｇ／ｍ3と１００ｋｇ／ｍ3との間、さらに好ましくは５０ｋｇ／ｍ3と９０ｋｇ／ｍ3との間の密度を有する。
【００３０】
支持層（ａ）の通気性は、表面層（ｂ）のそれと比べて決定的ではない。出願人は、ＩＳＯ  ９０５３規格に従って測定して、１００００Ｎ・ｓ・ｍ-4と６００００Ｎ・ｓ・ｍ-4との間、好ましくは１３０００Ｎ・ｓ・ｍ-4と５００００Ｎ・ｓ・ｍ-4との間、特に１４０００Ｎ・ｓ・ｍ-4と４００００Ｎ・ｓ・ｍ-4との間の静的通気抵抗を有する発泡体について良好な結果を得た。
【００３１】
そのような発泡体は、呼称Ａｇｇｌｏ８０（Ｃａｒｐｅｎｔｅｒ社で販売している凝集ポリウレタン発泡体）、呼称ＬＭ  ２０３３、呼称ＳＫＴ  ２５３７及び呼称ＨＹＰＯＲＥ  ３０  ＦＲ（ＦｏａｍＰａｒｔｎｅｒ社で販売しているポリウレタン発泡体）、呼称Ｂａｓｏｔｅｃｈ  ３０１２（ＦｏａｍＰａｒｔｎｅｒ社で販売しているメラミン発泡体）、並びに呼称Ｒｅｓｏｒｂｓｏｎ  ＢＳ（Ｐｉｎｔａ  Ｅｎａｃ社で販売しているメラミン発泡体）で、各種の厚さで市場において入手可能である。
【００３２】
本発明で使用する発泡体は、多層構造体に組み込む前において２ｍｍと５ｍｍとの間、好ましくは３ｍｍと４ｍｍとの間の厚さを有する。その弾力性により、それはガラス布帛と任意選択的な下層との接着接合の後、基本的にこの厚さを保持する。
【００３３】
序論ですでに説明したとおり、（ａ）層と（ｂ）層との界面の接着層が、例えば接着薄膜の挿入により、例えばフランス国特許出願公開第２６７２９０８号明細書、米国特許第５６８１４０８号明細書又はフランス国特許出願公開第００６１３６９号明細書におけるように形成された、連続層ではないことが、本発明における本質的要素である。
【００３４】
接着層（ｃ）は、（ａ）層と（ｂ）層との界面に位置する細孔の最大量を開いたままにしておくのと同時に、ガラス布帛（ｂ）を支持体（ａ）にしっかりと接着接合しなければならない。最終製品の閉じた表面細孔又は開いた表面細孔の割合を正確に定量することは、不運にも非常に困難であるか又は不可能である。
【００３５】
満足のいく音響的な結果に達するためには、単位表面当たりの所定の塗布量を保つこと及び接着剤を連続的な薄膜又は層の形で被着させないことが必要である。接着剤は巨視的規模においては界面の全範囲を比較的均一に被覆するように被着させなければならないが、微視的規模においては、特定の領域のみを接着剤で被覆し、他の領域は被覆していないままにしておくことが保証される。そのような「非連続的な」塗布は、例えば、組み立て品を加圧下で接着剤の軟化点又は融点を上回る温度での熱処理にさらす前に発泡体支持体とガラス布帛との間に挿入する、周囲温度で固体であるウェブ又は格子の形のホットメルト接着剤を使用することにより実行すればよい。ホットメルト接着剤の粉末の形で接着剤を発泡体支持体（ａ）の上又はガラス布帛（ｂ）の上に塗布し、次いで２つ目の（ｂ）層又は（ａ）層を載せて加圧下で加熱することも想定可能である。
【００３６】
ホットメルト接着剤の化学的性質は本発明にとって決定的な要素ではなく、ポリウレタン、コポリアミド（ｃｏＰＡ）又はＰＥＴのコポリマー（ｃｏＰＥＴ）を基礎材料とする従来のホットメルト接着剤、例えばＰｒｏｔｅｃｈｎｉｃ社が提供する製品のＴｅｘｉｒｏｎ  ９Ｄ８のようなものを使用することができよう。
【００３７】
最後に、接着剤は、必ずしもホットメルト接着剤ではなく、接着接合しようとする２つの構成要素のうちの１つに印刷することにより塗布する反応性又は熱硬化性の接着剤の液体組成物であって、接着剤組成物が連続的な薄膜又は層を形成しないことを確実にするものでもよい。
【００３８】
しかし、上記で説明した「非連続的な」態様での塗布は、上に明記した、１７ｇ／ｍ2と６０ｇ／ｍ2との間、好ましくは２０ｇ／ｍ2と４０ｇ／ｍ2との間、特に２１ｇ／ｍ2と３０ｇ／ｍ2との間、理想的には２２ｇ／ｍ2と２７ｇ／ｍ2との間の塗布量も順守されてはじめて良好な音響的な結果をもたらす。実際に、塗布された表面の接着剤の量が６０ｇ／ｍ2を有意に上回った場合、ホットメルト接着剤は溶かした時に発泡体の支持層の表面細孔を塞ぐ連続的な層が形成されるまで広がる虞があり、それは絶対に避けなければならない。逆に、塗布された量が１７ｇ／ｍ2を有意に下回った場合、発泡体／ガラス布帛の界面の接着強度が不十分である虞があり、出願人はその場合に最終製品が、相当に悪い、およそ０．１〜０．１５の吸収係数を有することを観測した。
【００３９】
接着層（ｃ）がホットメルト接着剤で形成されている場合、接着剤の軟化点は、好ましくは支持層（ａ）を形成するポリマーの軟化点よりも少なくとも１０℃、特に少なくとも１５℃、理想的には少なくとも２０℃低い。なぜならば、発泡体の多孔質構造が積層処理の熱及び圧力の影響下で、不利に変更されないようにすることが必要だからである。
【００４０】
塗布方法及び塗布量に関する上記の説明の全てが順守された場合、最終製品における接着層（ｃ）は、（ａ）層と（ｂ）層との界面全体に均等に広がる点及び／又は線のネットワークから成る。ここでの形容詞「均等」は巨視的規模における均一を意味し、微視的規模においては規則的なパターンと不規則なパターンとのいずれをも包含する。
【００４１】
表面層（ｂ）を形成するガラス布帛は、ガラス布（すなわち、縦糸及び横糸から成る織布）又はウェブ（すなわち、不織布）でよい。織布と不織布の組み合わせ、例えば織物構造により強化した不織布も想定することができる。しかし、本発明はニードルパンチにより得られる非常に緩い構造を有するガラスフェルトのようなガラス布帛は包含しない。そのような布帛は、満足のいく機械的強度を有する場合、特に厚さが大きすぎ、何より一般的に塗料の塗布の役に立たない。
【００４２】
ガラス布帛はガラス布、すなわち複数のガラスフィラメント（又はストランド）から成るガラス糸から得られる織布又はこれらの糸に由来するもの、特にロービングとしてのこれらのストランドの集成体が好ましい。
【００４３】
ガラス布又はウェブは、比較的限られた割合、一般的に２０重量％未満、好ましくは１０重量％未満の有機材料から成る繊維を所望により含んでもよい。これらの別の繊維は、絹の繊維、羊毛の繊維、木の繊維、セルロースの繊維若しくはコットンの繊維のような天然繊維、ビスコース又はレーヨンの繊維、ポリエチレン繊維、ポリプロピレン繊維、ポリエチレンテレフタラート繊維、ポリスチレン繊維、ポリメチルメタクリレート繊維、ポリアミド繊維、ポリ塩化ビニル繊維、ポリアクリロニトリル繊維、ポリ酢酸ビニル繊維、ポリビニルアルコール繊維、ポリエステル繊維、ポリテトラフルオロエチレン繊維及びアラミド繊維のような合成繊維又は化学繊維、例えば銀繊維、銅繊維若しくは鋼鉄繊維のような金属繊維、炭素繊維、例えば玄武岩の繊維、シリカ繊維、アルミナ繊維若しくはセラミック繊維のような鉱物繊維でよい。
【００４４】
糸の構成に組み込まれるガラスは、例えばＥ，Ｃ，Ｒ又はＡＲ（アルカリ耐性）タイプのように、いかなるタイプでも良い。特にＥガラスが好ましい。
【００４５】
糸を構成するガラスフィラメントの直径は広範囲で変更することができ、例えば５μｍ〜３０μｍでよい。フィラメントの線密度は３０ｔｅｘと１５００ｔｅｘとの間でよい。
【００４６】
有利には、ガラス布は、縦糸として、ガラス撚糸（織編用糸）と、横糸として、ガラスフィラメントにボリュームを与えるためにガラスフィラメントを分離することを目的とする処理がなされたガラス不撚糸（ボリュマイズドヤーン）とを含む。縦糸及び横糸の線密度は、好ましくは５０〜５００ｔｅｘで変化する。
【００４７】
通常は、塗装する布又はウェブは、糸を保持し、最終の支持体の取り付けを適切に行うことができるようにそれらに適切な剛性を与えるサイズ剤組成物で被覆する。
【００４８】
本発明に使用するガラス布帛は当業界で周知であり、例えば、Ａｄｆｏｒ社の呼称Ｎｏｖｅｌｉｏのように市場で入手可能である。それらは、好ましくは８０ｇ／ｍ2と４５０ｇ／ｍ2との間、特に１００ｇ／ｍ2と３００ｇ／ｍ2との間、より一層好ましくは１５０ｇ／ｍ2と２５０ｇ／ｍ2との間の表面密度を有する。
【００４９】
本発明の多層構造体は、上記の（ａ）（ｂ）及び（ｃ）の３層に加え、下記において下層（ｄ）と呼ばれる、好ましくは水蒸気透過性で、支持層（ａ）の表面層（ｂ）と接触する面と反対側の面に接着接合されている第４の層を含んでもよい。
【００５０】
この層は、例えば、プラスチックの薄膜、紙のシート、孔が空いた金属薄膜、織布、不織布、又はこれらの組み合わせでよい。
【００５１】
この層は主に、音響快適性を向上させる部屋の壁面への取り付けの前に、多層構造体の接着剤による被覆を促進することを意図している。この下層（ｄ）は、当然予め接着剤で被覆してもよい。
【００５２】
最後に、本発明の多層構造体は、下記において上層（ｅ）と呼ばれる、表面層（ｂ）に塗布された塗料の層で形成された第５の層を含んでもよい。
【００５３】
この塗料は、その構造体の壁面への接着接合の前に塗布してもよく、あるいはその多層構造体を壁面へ接着接合してから初めて塗装してもよい。
【００５４】
塗料の上層（ｅ）は、居住空間の装飾に通常使用されるいかなる塗料であってもよい。それは水性アクリル塗料であっても、グリプタル塗料であってもよい。塗料の最終層は、微小孔性であってもなくてもよい。それは一般的に６００ｇ／ｍ2未満の塗布量で、好ましくは５０〜５００ｇ／ｍ2の量、特に１００〜３５０ｇ／ｍ2の量で塗布される。
【００５５】
序論で説明したように、各種層の材料の選択は、塗装した状態でＮＦ  ＥＮ  ＩＳＯ  １１６５４規格に従った吸音被覆としての分類（クラスＤ又はＥ）を可能とするために十分な吸音係数を有する壁面被覆を得ることを可能にする。この分類は薄い厚さで得ることができる。それゆえ、本発明の多層構造体は３．５ｍｍと６ｍｍとの間、好ましくは４．０ｍｍと５．５ｍｍとの間の全厚を有する。
【００５６】
本発明の多層構造体は、既知の方法と非常に類似しているラミネーション法に従い、壁面被覆の製造に通常使用される既存の装置を使用して生産することができる。
【００５７】
本発明の主題であるそのような製造方法の１つにおいては、有機ポリマー発泡構造体、ホットメルト接着剤のウェブ及びガラス布帛を順に重ね合わせ、次いでこのように形成された少なくとも３つの層を含む構造体を、好ましくは例えばカレンダリングにより圧力をかけながら、少なくともそのホットメルト接着剤の軟化点に等しい温度にさらす。
【００５８】
ホットメルトウェブの使用の１つの有力な代替案は、発泡体又はガラス布帛の１つの面への粉末又は液体の接着組成物の塗布である。塗布は、例えば印刷による規則的なパターン（格子、等距離の点のネットワーク）に従い、又は例えば粉末接着組成物の散布若しくは液体接着組成物の噴射による不規則なパターンに従って実行することができる。接着組成物の塗布の後、有機ポリマー発泡構造体を、ガラス布帛を有機ポリマー発泡構造体にしっかりと接着接合させるため、好ましくは加圧及び加熱下でガラス布帛に接触させる。
【００５９】
本発明の最後の主題は、部屋又は建物の音響快適性の向上のための上記に示したような多層構造体の使用である。音響快適性を向上させる方法は、好ましくは接着接合による、上記の部屋又は上記の建物の１以上の内面、特に壁面への本発明に従う多層構造体の取り付けを含む。
【実施例】
【００６０】
［被覆Ａ（本発明による）］
Ｃａｒｐｅｎｔｅｒ社で、呼称Ａｇｇｌｏ８０で販売している、０．９３の開放多孔率、８０ｋｇ／ｍ3の密度及び１．６×１０4Ｎ・ｓ・ｍ-4の静的通気抵抗を有する、凝集した発泡体粒子を基礎材料とするポリウレタン発泡体を、２２０ｇ／ｍ2の表面密度及び７．７×１０5Ｎ・ｓ・ｍ-4の静的通気抵抗を有する塗装可能なガラス布に積層する。この積層は、ポリエチレンテレフタラート（ＰＥＴ）コア及びＰＥＴの単独ポリマー製の中心部の軟化点よりも低い軟化点を有するｃｏＰＥＴコポリマーシェルを備えたバイコンポーネント繊維で構成されるホットメルト接着剤のウェブを使用して行う。ホットメルト接着剤のウェブは２５ｇ／ｍ2の表面密度を有する。３つの層を互いに重ね合わせ、その組み立て品をおよそ０．５ｂａｒのカレンダリング圧力の下、およそ９０℃の温度で加熱することで接着接合する。得られた三層構造体は５ｍｍの全厚を有する。次いでそれを、ビニル接着剤（Ｈｅｎｋｅｌ社からのＯｖａｌｉｔ  Ｕｌｔｒａ）を使用してＢＡ１３石膏ボードに接着接合させ、サテンアクリル塗料（１５０ｇ／ｍ2）で塗装する。１０．８０ｍ2の表面を残響室における試験（ＮＦ  ＥＮ  ＩＳＯ  ３５４）のために使用して、ＮＦ  ＥＮ  ＩＳＯ  １１６５４に従って計算した吸収係数は、この三層構造体をクラスＤに分類することを可能とする０．３である。
【００６１】
[被覆Ｂ（本発明による）]
２５ｇ／ｍ2の表面密度を有する接着剤のウェブを使用せずに、理想的な表面密度を有する接着剤の格子を使用する点を除いて、上記の被覆Ａの生産の手順を繰り返す。
【００６２】
[被覆Ｃ（本発明による）]
ポリウレタン発泡体粒子を基礎材料とする発泡体を、ＦｏａｍＰａｒｔｎｅｒ社により、Ｂａｓｏｔｅｃ（商標）という呼称で販売されているおよそ１０ｋｇ／ｍ3の密度を有するメラミン発泡体に置き換える点を除いて、上記の被覆Ａの生産の手順を繰り返す。
【００６３】
[被覆Ｇ（本発明による）]
グラファイト粒子（１０重量％未満）を充填したポリウレタンフォームを使用する点を除いて、上記の被覆Ａの生産の手順を繰り返す。
【００６４】
[被覆Ｈ（本発明による）]
難燃剤（８０ｋｇ／ｍ3）を浸み込ませたポリウレタン発泡体Ａを使用する点を除いて、上記の被覆Ａの生産の手順を繰り返す。それゆえ、この難燃性発泡体は１６０ｋｇ／ｍ3の総重量を有する。
【００６５】
[被覆Ｄ（比較例）]
ポリウレタン発泡体粒子を基礎材料とする発泡体を、ＳｉｌｅｎｔＷａｙ社により販売されているおよそ１０ｋｇ／ｍ3の密度を有するメラミン発泡体に置き換える点を除いて、上記の被覆Ａの生産の手順を繰り返す。この発泡体は被覆の全厚が３ｍｍとなるような厚さを有する。
【００６６】
[被覆Ｅ（比較例）]
２５ｇ／ｍ2の表面密度を有する接着剤のウェブを、同一の化学的性質を有するが１６ｇ／ｍ2の表面密度を有する接着剤（ＰＥＴ／ｃｏＰＥＴ）のウェブに置き換える点を除いて、上記の被覆Ａの生産の手順を繰り返す。
【００６７】
[被覆Ｆ（比較例）]
この例はこれまでの例に使用したものと同一のガラス繊維布、２５ｇ／ｍ2の塗布量の接着剤についての数値モデリングにより得られた結果を示すが、発泡体は０．３の多孔率を有する。
【００６８】
６つの被覆の吸音係数を下の表に示す。
【００６９】
【表１】
0006023193.tif 000002
【００７０】
得られた結果は、請求項１に定義した要素の選択は、塗装した状態であっても、吸音被覆としての分類を可能とする少なくとも０．２５の吸音係数を有する薄い壁面被覆（５ｍｍ）を得ることを可能とすることを示す。
本発明の実施態様の一部を以下の項目〈１〉−〈１３〉に記載する。
〈１〉  （ａ）０．５０と０．９９５との間、好ましくは０．８０と０．９７との間、特に０．８３と０．９６との間、さらに特に０．８７と０．９５との間の開放多孔率を有する有機ポリマー発泡体製の支持層と、
（ｂ）ＩＳＯ  ９０５３規格に従って測定して、１０5Ｎ・ｓ・ｍ-4と１０6Ｎ・ｓ・ｍ-4との間、好ましくは５×１０5Ｎ・ｓ・ｍ-4と８．５×１０5Ｎ・ｓ・ｍ-4との間、特に７×１０5Ｎ・ｓ・ｍ-4と８×１０5Ｎ・ｓ・ｍ-4との間の静的通気抵抗を有する、ガラス布帛で形成された表面層と、
（ｃ）支持層（ａ）と表面層（ｂ）との間の界面にあり、１７ｇ／ｍ2と６０ｇ／ｍ2との間、好ましくは２０ｇ／ｍ2と４０ｇ／ｍ2との間、特に２１ｇ／ｍ2と３０ｇ／ｍ2との間、理想的には２２ｇ／ｍ2と２７ｇ／ｍ2との間の表面密度を有する非連続性の接着層、
とを含む、３．５ｍｍと６ｍｍとの間の全厚を有する多層構造体。
〈２〉  前記支持層が、１０ｋｇ／ｍ3と１２０ｋｇ／ｍ3との間、好ましくは３０ｋｇ／ｍ3と１００ｋｇ／ｍ3との間であり、特に５０ｋｇ／ｍ3と９０ｋｇ／ｍ3との間の密度を有することを特徴とする、項目１に記載の多層構造体。
〈３〉  前記支持層（ａ）が、ＩＳＯ  ９０５３規格に従って測定して、１００００Ｎ・ｓ・ｍ-4と６００００Ｎ・ｓ・ｍ-4との間、好ましくは１３０００Ｎ・ｓ・ｍ-4と５００００Ｎ・ｓ・ｍ-4との間、特に１４０００Ｎ・ｓ・ｍ-4と４００００Ｎ・ｓ・ｍ-4との間の静的通気抵抗を有することを特徴とする、項目１又は２に記載の多層構造体。
〈４〉  前記接着層（ｃ）が、前記支持層（ａ）を形成するポリマーの軟化点よりも少なくとも１０℃、好ましくは少なくとも１５℃、理想的には少なくとも２０℃低い軟化点を有するホットメルト接着剤を含むことを特徴とする、項目１乃至３のいずれか１項に記載の多層構造体。
〈５〉  前記接着層（ｃ）が、（ａ）層と（ｂ）層との界面全体に均等に広がる点及び／又は線のネットワークから成ることを特徴とする、項目１乃至４のいずれか１項に記載の多層構造体。
〈６〉  前記表面層（ｂ）が、ガラス布又は不織布であることを特徴とする、項目１乃至５のいずれか１項に記載の多層構造体。
〈７〉  前記表面層（ｂ）が８０ｇ／ｍ2と４５０ｇ／ｍ2との間、好ましくは１００ｇ／ｍ2と３００ｇ／ｍ2との間、特に１５０ｇ／ｍ2と２５０ｇ／ｍ2との間の表面密度を有することを特徴とする、項目１乃至６のいずれか１項に記載の多層構造体。
〈８〉  前記支持層（ａ）の前記表面層（ｂ）に接触している面と反対側の面に接着接合されており、好ましくは水蒸気透過性の下層（ｄ）をさらに含むことを特徴とする、項目１乃至７のいずれか１項に記載の多層構造体。
〈９〉  前記表面層（ｂ）に塗布した塗料の上層（ｅ）をさらに含むことを特徴とする、項目１乃至８のいずれか１項に記載の多層構造体。
〈１０〉  ４．０ｍｍと５．５ｍｍとの間の全厚を有することを特徴とする、項目１乃至９のいずれか１項に記載の多層構造体。
〈１１〉  好ましくは接着接合による、部屋又は建物の１以上の内面への項目１乃至１０のいずれか１項に記載の多層構造体の取り付けを含む、該部屋又は該建物の音響快適性の向上のための方法。
〈１２〉  有機ポリマー発泡構造体、ホットメルト接着剤のウェブ及びガラス布帛を重ね合わせ、次いで、このように形成した少なくとも３つの層を含む構造体を少なくとも前記ホットメルト接着剤の軟化点に等しい温度まで加熱することを含むことを特徴とする、項目１乃至１０のいずれか１項に記載の多層構造体の製造方法。
〈１３〉  接着組成物を規則的又は不規則なパターンで有機ポリマー発泡構造体及び／又はガラス布帛に塗布し、前記ガラス布帛を前記有機ポリマー発泡構造体にしっかりと接着接合させるため、前記有機ポリマー発泡構造体を前記ガラス布帛に接触させることを含むことを特徴とする、項目１乃至１０のいずれか１項に記載の多層構造体の製造方法。